【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
多孔性第１面及び多孔性第２面並びに前記第１面から前記第２面へ向かって延びる連続多孔性構造を有する微細孔膜支持体と、前記多孔性構造に実質的に完全に充填されたイオン輸送性架橋ポリマーとを、含んでなる電気透析用イオン交換膜であって、前記ポリマーが、前記多孔性構造内に形成され、
ａ．単官能イオノゲンモノマーと多官能モノマーとの重合生成物、又は
ｂ．１つ以上のイオノゲンモノマーと中性モノマーと多官能架橋性モノマーとの重合生成物
を含んでなるものである、電気透析用イオン交換膜。
【請求項２】
前記多孔性の支持体の厚さが、５５ミクロンを超え、１５５ミクロン未満である、請求項１に記載のイオン交換膜。
【請求項３】
前記多孔性の支持体の厚さが、２０ミクロンを超え、５５ミクロン未満である、請求項１に記載のイオン交換膜。
【請求項４】
前記微細孔支持体が、ポリプロピレン、高分子量ポリエチレン、超高分子量ポリエチレン又はポリフッ化ビニリデンを含んでなる、請求項１に記載のイオン交換膜。
【請求項５】
前記イオン輸送性ポリマーがカチオン輸送ポリマーである、請求項１に記載のイオン交換膜。
【請求項６】
前記イオン輸送性架橋ポリマーが、２−スルホエチルメタクリレート（２−ＳＥＭ）又は２−アクリルアミド−２−メチルプロパンスルホン酸（ＡＭＰＳ）と適切な架橋性モノマーとの重合によって生成されてカチオン交換膜を形成したものである、請求項５に記載のイオン交換膜。
【請求項７】
前記架橋剤がエチレングリコールジメタクリレートである、請求項６に記載のイオン交換膜。
【請求項８】
前記イオン輸送性架橋ポリマーが、２−スルホエチルメタクリレート（２−ＳＥＭ）又は２−アクリルアミド−２−メチルプロパンスルホン酸（ＡＭＰＳ）と中性モノマーと適切な架橋性モノマーとの重合によって生成されてカチオン交換膜を形成したものである、請求項５に記載のイオン交換膜。
【請求項９】
前記中性モノマーがヒドロキシエチルアクリレート又はヒドロキシメタクリレートである、請求項８に記載の膜。
【請求項１０】
前記膜が０．５オームｃｍ2以下の抵抗を有するものである、請求項５に記載のカチオン交換膜。
【請求項１１】
前記膜が０．５オームｃｍ2以下の抵抗及び９５％を超える選択透過性を有するものである、請求項５に記載のカチオン交換膜。
【請求項１２】
前記膜が１．０オームｃｍ2以下の抵抗及び９９％を超える選択透過性を有するものである、請求項５に記載のカチオン交換膜。
【請求項１３】
前記膜が１．０オームｃｍ2以下の抵抗を有するものである、請求項５に記載のカチオン交換膜。
【請求項１４】
前記膜が１．０オームｃｍ2以下の抵抗及び９５％を超える選択透過性を有するものである、請求項５に記載のカチオン交換膜。
【請求項１５】
前記膜が０．５オームｃｍ2以下の抵抗及び９９％を超える選択透過性を有するものである、請求項５に記載のカチオン交換膜。
【請求項１６】
前記イオン輸送性ポリマーがアニオン輸送ポリマーである、請求項１に記載のイオン交換膜。
【請求項１７】
前記イオン輸送性架橋ポリマーが、エチレングリコールジメタクリレートで架橋されたトリメチルアンモニウムエチルメタクリル酸クロライドの重合によって生成されるものである、請求項１６に記載のアニオン交換膜。
【請求項１８】
前記イオン輸送性架橋ポリマーが、トリメチルアンモニウムエチルメタクリル酸クロライドと、ビニルベンジルトリメチルアンモニウムクロライドと、ジビニルベンゼンで架橋された中性モノマーとの、重合によって生成されるものである、請求項１６に記載のアニオン交換膜。
【請求項１９】
前記中性モノマーがヒドロキシエチルアクリレート又はヒドロキシメタクリレートである、請求項１８に記載のアニオン交換膜。
【請求項２０】
前記膜が１．０オームｃｍ2以下の抵抗を有するものである、請求項１５に記載のアニオン交換膜。
【請求項２１】
前記膜が１．０オームｃｍ2以下の抵抗及び９４％を超える選択透過性を有するものである、請求項１５に記載のアニオン交換膜。
【請求項２２】
前記膜が０．５オームｃｍ2以下の抵抗を有するものである、請求項１６に記載のアニオン交換膜。
【請求項２３】
前記膜が０．５オームｃｍ2以下の抵抗及び９４％を超える選択透過性を有するものである、請求項１６に記載のアニオン交換膜。
【請求項２４】
適切な多孔性基材を選択する工程と、
前記基材の多孔性領域を、単官能イオノゲンモノマーと多官能モノマーと重合開始剤とを含む溶液又は１つ以上のイオノゲンモノマーと中性モノマーと多官能架橋性モノマーとを含んでなる溶液で、飽和させる工程と、
前記多孔性容積を溶液で飽和させたまま、前記基材の前記表面から余剰の溶液を除去する工程と、
場合により酸素が実質的に存在しない状態で、熱、紫外線又は電離放射線を適用することによって重合を開始してイオン輸送性架橋ポリマーを生成させることによって、前記基材の孔に実質的に完全に充填させる工程と、
を備えてなる、電気透析に使用できるイオン交換膜の製造方法。
【請求項２５】
前記多孔性支持体が、ポリプロピレン、高分子量ポリエチレン、超高分子量ポリエチレン又はポリフッ化ビニリデンを含んでなるものである、請求項２４に記載の方法。
【請求項２６】
前記多孔性の支持体の厚さが５５ミクロンを超え１５５ミクロン未満である、請求項２４に記載の方法。
【請求項２７】
前記多孔性の支持体の厚さが２０ミクロンを超え５５ミクロン未満である、請求項２４に記載の方法。
【請求項２８】
前記イオン交換膜がカチオン交換膜である、請求項２４に記載の方法。
【請求項２９】
前記イオン輸送性架橋ポリマーが、２−スルホエチルメタクリレート（２−ＳＥＭ）又は２−アクリルアミド−２−メチルプロパンスルホン酸（ＡＭＰＳ）と適切な架橋性モノマーとの重合によって生成されるものである、請求項２８に記載の方法。
【請求項３０】
前記架橋剤がエチレングリコールジメタクリレートである、請求項２９に記載の方法。
【請求項３１】
前記イオン輸送性架橋ポリマーが、２−スルホエチルメタクリレート（２−ＳＥＭ）又は２−アクリルアミド−２−メチルプロパンスルホン酸（ＡＭＰＳ）と中性モノマーと適切な架橋性モノマーとの重合によって生成されてカチオン交換膜を形成したものである、請求項２８に記載の方法。
【請求項３２】
前記中性モノマーがヒドロキシエチルアクリレート又はヒドロキシメタクリレートである、請求項３１に記載の方法。
【請求項３３】
前記イオン交換膜がアニオン交換膜である、請求項２４に記載の方法。
【請求項３４】
前記イオン輸送性架橋ポリマーが、エチレングリコールジメタクリレートで架橋されるトリメチルアンモニウムエチルメタクリル酸クロライドの重合によって生成されてアニオン交換膜を形成したものである、請求項３３に記載の方法。
【請求項３５】
前記イオン輸送性架橋ポリマーが、トリメチルアンモニウムエチルメタクリル酸クロライドと、ビニルベンジルトリメチルアンモニウムクロライドと、ジビニルベンゼンで架橋された中性モノマーと、の重合によって生成されたものである、請求項３３に記載の方法。
【請求項３６】
前記中性モノマーがヒドロキシエチルアクリレート又はヒドロキシメタクリレートである、請求項３５に記載の方法。
【請求項３７】
多孔性第１面及び多孔性第２面並びに前記第１面から前記第２面へ向かって延びる連続多孔性構造を有する微細孔膜支持体と、前記多孔性構造に実質的に完全に充填されたイオン輸送性架橋ポリマーとを、含んでなる、電気透析用イオン交換膜であって、
前記ポリマーが、前記多孔性構造内に形成され、
ａ．ポリアミンとビニル芳香族ハロゲン化物とから生成される第四級塩の重合生成物、又は
ｂ．適切なモノマーで架橋された、環状エーテルとポリアミンとの反応生成物
を含んでなる、前記電気透析用イオン交換膜。
【請求項３８】
前記多孔性支持体の厚さが５５ミクロンを超え１５５ミクロン未満である、請求項３７に記載のイオン交換膜。
【請求項３９】
前記多孔性の支持体の厚さが２０ミクロンを超え５５ミクロン未満である、請求項３７に記載のイオン交換膜。
【請求項４０】
前記微細孔支持体が、ポリプロピレン、高分子量ポリエチレン、超高分子量ポリエチレン又はポリフッ化ビニリデンを含んでなる、請求項３７に記載のイオン交換膜。
【請求項４１】
前記イオン輸送性架橋ポリマーが、Ｎ，Ｎ，Ｎ’，Ｎ’，Ｎ”−ペンタメチルジエチレントリアミンジ（ビニルベンジルクロライド）（Ｎ，Ｎ，Ｎ’，Ｎ’，Ｎ”−ペンタメチルジエチレントリアミンと塩化ビニルベンジルとの第四級塩）、１，４−ジアザビシクロ［２，２，２］オクタンジ（ビニルベンジルクロライド）（１，４−ジアザビシクロ［２，２，２］オクタン（ＤＡＢＣＯ）と塩化ビニルベンジルとの第四級塩）又は適切な架橋剤モノマーで架橋されたグリシジルメタクリレート／Ｎ，Ｎ−ジメチルエチレンジアミン反応生成物の重合によって生成されてアニオン交換膜を形成したものである、請求項３７に記載のイオン交換膜。
【請求項４２】
前記架橋剤がエチレングリコールジメタクリレートである、請求項４１に記載のイオン交換膜。
【請求項４３】
前記膜が１．０オームｃｍ2以下の抵抗を有するものである、請求項３７に記載のアニオン交換膜。
【請求項４４】
前記膜が１．０オームｃｍ2以下の抵抗及び９０％を超える選択透過性を有するものである、請求項３７に記載のアニオン交換膜。
【請求項４５】
前記膜が０．５オームｃｍ2以下の抵抗を有するものである、請求項３７に記載のアニオン交換膜。
【請求項４６】
前記膜が０．５オームｃｍ2以下の抵抗及び９０％を超える選択透過性を有するものである、請求項３７に記載のアニオン交換膜。
【手続補正２】
【補正対象書類名】明細書
【補正対象項目名】００９８
【補正方法】変更
【補正の内容】
【００９８】
膜試験片は、「発明を実施するための形態」の項に記載したアルミニウム皿法で作製した。浸漬時間（重合を開始するまで基材を配合物に入れておく時間）を変更した。抵抗及び選択透過性の結果を表７に示す。
【手続補正３】
【補正対象書類名】明細書
【補正対象項目名】０１２１
【補正方法】変更
【補正の内容】
【０１２１】
実施例６
本実施例における比較によって、本質的に無欠陥の膜の追加証拠を示す。本明細書における前記説明に従って作製した膜を、より厚い（１２０〜１６０μｍ）市販の電気透析膜と比較検討した。これらの膜に用いた配合を表１５に示す。